(57)【要約】  （Ａ）エチレン・α，β−不飽和カルボン酸共重合体及びエチレン・α，β−不飽和カルボン酸・α，β−不飽和カルボン酸エステル３元重合体を含むアイオノマーと、（Ｂ）プロピレン系重合体とを含有し、前記α，β−不飽和カルボン酸エステルに由来する構成単位の質量がアイオノマーの全質量の１〜４．５質量％である高分子組成物を提供する。これにより、ロックシール時の高温領域で高いシール強度が得られると共に、ピーラブルシール時には従来以上の高いシール強度を広範な温度領域において温度依存を抑えて安定的に得ることが可能である。
2009145235.tif 000002
【特許請求の範囲】
【請求項１】
（Ａ）エチレン・α，β−不飽和カルボン酸共重合体及びエチレン・α，β−不飽和カルボン酸・α，β−不飽和カルボン酸エステル３元重合体を含むアイオノマーと、（Ｂ）プロピレン系重合体とを含有し、前記α，β−不飽和カルボン酸エステルに由来する構成単位の質量が、前記（Ａ）アイオノマーの全質量の１〜４．５質量％である高分子組成物。
【請求項２】
前記（Ａ）アイオノマーの含有量が組成物１００質量部に対して８５〜９５質量部であり、かつ前記（Ｂ）プロピレン系重合体の含有量が組成物１００質量部に対して５〜１５質量部である請求項１に記載の高分子組成物。
【請求項３】
前記アイオノマー中の酸基の中和度が、１０〜４０％である請求項１に記載の高分子組成物。
【請求項４】
前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである請求項１に記載の高分子組成物。
【請求項５】
前記エチレン・α，β−不飽和カルボン酸・α，β−不飽和カルボン酸エステル３元重合体として、メルトフローレート（ＭＦＲ）の異なる少なくとも２種の３元重合体を含有し、前記３元重合体から選択された２種の３元重合体のＭＦＲの比（高ＭＦＲ／低ＭＦＲ）が２〜５である請求項１に記載の高分子組成物。
【請求項６】
前記２種の３元重合体のうち、ＭＦＲの高い一方の３元重合体のＭＦＲ値が２０〜６０である請求項５に記載の高分子組成物。
【請求項７】
前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる請求項６に記載の高分子組成物。
【請求項８】
前記３元重合体を構成するα，β−不飽和カルボン酸エステルが、アクリル酸の炭素数４のアルキルエステルである請求項７に記載の高分子組成物。
【請求項９】
前記α，β−不飽和カルボン酸エステルに由来する構成単位の質量が、前記（Ａ）アイオノマーの全質量の２〜４質量％である請求項１に記載の高分子組成物。
【請求項１０】
前記（Ａ）アイオノマーが、エチレン・（メタ）アクリル酸共重合体、メルトフローレート（ＭＦＲ）が３０超５０以下のエチレン・（メタ）アクリル酸・（メタ）アクリル酸エステル３元重合体、及びＭＦＲが１以上３０以下のエチレン・（メタ）アクリル酸・（メタ）アクリル酸エステル３元重合体からなり、ＭＦＲ比（高ＭＦＲ／低ＭＦＲ）が２〜５であるＺｎアイオノマーであって、前記（Ｂ）プロピレン系重合体がプロピレン・エチレン共重合体である請求項１に記載の高分子組成物。
【請求項１１】
前記ＭＦＲ比（高ＭＦＲ／低ＭＦＲ）が３〜４あって、前記（Ｂ）プロピレン系重合体のＭＦＲが０．５〜１００ｇ／１０分である請求項１０に記載の高分子組成物。
【発明の詳細な説明】
【技術分野】
【０００１】
本発明は、ヒートシールに適した高分子組成物に関する。
【背景技術】
【０００２】
従来から、チューブ状又はフラットフィルム状の包装材料のヒートシールで密封（ロックシール）し、内容物を保存中及び運搬中などに内包して保護することが行なわれている。ロックシールの際のシール強度の向上については、包装材料、包装機械、あるいは包装条件等の面から種々検討がなされており、例えば包装材料では、ポリエチレン、エチレン−酢酸ビニル共重合体等のエチレン系重合体が知られている。中でも、アイオノマーは、熱間シール性、低温シール性、耐油性等に優れていることから広く利用されている。【０００３】
一方、ある程度強いロックシール性を有して内容物を保護しながら、内容物を包装材料中から取り出したいときには、シール部を力を加えて剥がすことにより開封可能なようにヒートシール（ピーラブルシール）する方法も行なわれている。【０００４】
例えば、エチレン／酸アイオノマー８０〜９３重量％及びプロピレン／α−オレフィンコポリマー７〜２０重量％からなるポリマー材料が開示されており（例えば、特許文献１参照）、温度によりロックシールとピーラブルシールが可能とされている。このポリマー材料を用いてフィルムや積層物を形成して包装機で充填包装する場合、背張りや底部を高い温度条件でロックシールし、天部側を低い温度条件でピーラブルシールすることにより、１つの包装材にロックシール部とピーラブルシール部とを併せ持った包装が可能になる。このような包装に用いるポリマー材としては、例えばポリエステル層のような基材層とアイオノマー層とを接着層を介して積層した積層包装材などが知られている。このような積層包装材の場合は、シール温度とシール強度との関係で低温シール条件（例：１００〜１３０℃程度）では４Ｎ／１０ｍｍ幅程度のシール強度を示し、高温シール条件（例：１５０℃以上）では１０Ｎ／１０ｍｍ幅以上のシール強度を示すことが必要とされている。【０００５】
また、実用上はロックシールとピーラブルシールを安定に行なえることが必要となる。特に、ピーラブルシールを良好に行なえる温度領域、つまりピーラブルシール部のシール強度が温度に依存して大きく変化しない温度領域を有していることが求められる。【０００６】
このようなシール形態に関連する技術として、エチレン−α，β−不飽和カルボン酸系共重合体の金属塩６０〜９５重量部とエチレン−α，β−不飽和カルボン酸エステル共重合体４０〜５重量部からなる重合体組成物のシール層を設けた包装用積層フィルムが開示されている（例えば、特許文献２参照）。ここでは、広い温度範囲で比較的低くかつ一定のシール強度が得られると共に、高温シール条件下で高いシール強度を示すとされている。【０００７】
また、エチレン及び酸から誘導された単位に加えて、イソブチルアクリレートから誘導された単位を５〜２５重量％有するイオノマーとプロピレンコポリマーとのブレンドが開示されている（例えば、特許文献１参照）。【０００８】
また、シール温度を変化させてシール強度に差をつける手段に関して、シール層として、アイオノマー樹脂を含有する組成物や、融点の異なる２種以上の樹脂とアイオノマー樹脂をブレンドした組成物から成るシーラント層を設けることが開示されている（例えば、特許文献３参照）。このアイオノマー樹脂を含むシーラント層は、シール温度の上昇に伴って緩やかな右肩上がりのスロープをもつ特性がある。【０００９】
更に、アイオノマーとエチレン・メタクリル酸共重合体とポリプロピレンと無機充填剤の組成物からなる易剥離性のシール層に関する開示がある（例えば、特許文献４参照）。この組成物を含むシール層は、１．５〜２Ｎ／１５ｍｍのシール強度を示すとされている。
【先行技術文献】
【特許文献】
【００１０】
【特許文献１】特公平１−４９３８２号公報
【特許文献２】特公平５−１１５４９号公報
【特許文献３】特開２００１−７２０８２号公報
【特許文献４】特開昭６３−１０４８３６号公報
【発明の概要】
【発明が解決しようとする課題】
【００１１】
しかしながら、低温領域で形成したピーラブルシール部でのシール強度としては、運搬や取り扱いなど多彩な用途に対応する上では必ずしも充分でない。ピーラブルシール部でのシール強度をより高めると共に、そのシール強度でピーラブルシールすることが可能な温度領域の広い材料が望まれている。すなわち、高温加熱によるロックシール部ではより高いシール強度を保ちながら、低温でのピーラブルシール時には、広い温度範囲において従来以上の高いシール強度（例えば５〜１０Ｎ／１５ｍｍ）の温度依存性を低く付与できる技術は確立されるに至っていないのが実状である。【００１２】
本発明は、上記状況に鑑みなされたものである。上記状況のもと、ロックシール時の高温領域で高いシール強度が得られる（例えば１８０℃以上で２０Ｎ／１５ｍｍ以上）と共に、ピーラブルシール時には従来以上の高いシール強度が広範な温度領域において温度依存を抑えて安定的に得られる高分子組成物が必要とされている。
【課題を解決するための手段】
【００１３】
本発明は、エチレン系共重合体の共重合成分中の不飽和カルボン酸エステルの共重合比が所定の比率より少なくなると、低温領域（例えば１００〜１５０℃）でピーラブルシールしたときのシール強度が従来より高く、そのシール強度が温度に依存して大きく変化せずに広い温度領域にわたり小さい変動幅で安定的に保てるとの知見に基づくものである。【００１４】
前記課題を達成するための具体的手段は以下の通りである。即ち、本発明は、
＜１＞  （Ａ）エチレン・α，β−不飽和カルボン酸共重合体及びエチレン・α，β−不飽和カルボン酸・α，β−不飽和カルボン酸エステル３元重合体を含むアイオノマーと、（Ｂ）プロピレン系重合体と、を含有し、前記α，β−不飽和カルボン酸エステルに由来する構成単位の質量が、前記（Ａ）アイオノマーの全質量の１〜４．５質量％である高分子組成物である。
前記＜１＞に記載の高分子組成物は、前記（Ａ）アイオノマーの含有量が高分子組成物１００質量部に対して８５〜９５質量部であり、かつ前記（Ｂ）プロピレン系重合体が高分子組成物１００質量部に対して５〜１５質量部であることが好ましい。【００１５】
＜２＞  前記アイオノマー中の酸基の中和度が、１０〜４０％である前記＜１＞に記載の高分子組成物である。【００１６】
＜３＞  前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである前記＜１＞又は＜２＞に記載の高分子組成物である。【００１７】
＜４＞  前記エチレン・α，β−不飽和カルボン酸・α，β−不飽和カルボン酸エステル３元重合体として、メルトフローレート（ＭＦＲ；１９０℃、荷重２．１６Ｋｇ）の異なる少なくとも２種の３元重合体を含有し、前記３元重合体から選択された２種の３元重合体のＭＦＲの比（高ＭＦＲ／低ＭＦＲ）が２〜５である前記＜１＞ないし＜３＞のいずれか１つに記載の高分子組成物である。
なお、本発明における「ＭＦＲ」は、ＪＩＳ Ｋ ７２１０−１９９９に準拠し、１９０℃又は２３０℃、荷重２１６０ｇにて測定される値である。以下、同様である。【００１８】
＜５＞  前記２種の３元重合体のうち、ＭＦＲの高い一方の３元重合体のＭＦＲ値が２０〜６０である前記＜４＞に記載の高分子組成物である。【００１９】
＜６＞  前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる前記＜５＞に記載の高分子組成物である。
前記＜５＞に記載の高分子組成物は、３元重合体を構成するα，β−不飽和カルボン酸エステルが、アクリル酸の炭素数４のアルキルエステルであることが好ましい。【００２０】
また、前記＜１＞に記載の高分子組成物は、前記α，β−不飽和カルボン酸エステルに由来する構成単位の質量が、前記（Ａ）アイオノマーの全質量の２〜４質量％であることが好ましい。【００２１】
更には、前記＜１＞に記載の高分子組成物は、前記（Ａ）アイオノマーが、エチレン・（メタ）アクリル酸共重合体、メルトフローレート（ＭＦＲ）が３０超５０以下のエチレン・（メタ）アクリル酸・（メタ）アクリル酸エステル３元重合体、及びＭＦＲが１以上３０以下のエチレン・（メタ）アクリル酸・（メタ）アクリル酸エステル３元重合体からなり、ＭＦＲ比（高ＭＦＲ／低ＭＦＲ）が２〜５であるＺｎアイオノマーであって、前記（Ｂ）プロピレン系重合体がプロピレン・エチレン共重合体である場合が好ましい。この場合、ＭＦＲ比（高ＭＦＲ／低ＭＦＲ）が３〜４あって、前記（Ｂ）プロピレン系重合体のＭＦＲが０．５〜１００ｇ／１０分である場合がより好ましい。
【発明の効果】
【００２２】
本発明によれば、ロックシール時の高温領域で高いシール強度が得られる（例えば１８０℃以上で２０Ｎ／１５ｍｍ以上）と共に、ピーラブルシール時には従来以上の高いシール強度が広範な温度領域において温度依存を抑えて安定的に得られる高分子組成物を提供することができる。
【図面の簡単な説明】
【００２３】
【図１】シール強度のシール温度による変化を示すグラフである。
【発明を実施するための形態】
【００２４】
以下、本発明の高分子組成物について詳細に説明する。
本発明の高分子組成物は、（Ａ）エチレン・α，β−不飽和カルボン酸共重合体及びエチレン・α，β−不飽和カルボン酸・α，β−不飽和カルボン酸エステル３元重合体を含むアイオノマー（好ましくは高分子組成物１００質量部に対して８５〜９５質量部）と、（Ｂ）プロピレン系重合体（好ましくは高分子組成物１００質量部に対して５〜１５質量部）とを含有し、前記（Ａ）におけるα，β−不飽和カルボン酸エステルに由来する構成単位の質量比をアイオノマーの全質量に対して１〜４．５質量％の範囲に調整して構成したものである。
【００２５】
本発明においては、アイオノマー中のエチレン系共重合体を構成する共重合成分のうち、不飽和カルボン酸エステルの共重合比率を４．５質量％以下の低比率に留めて含有することで、低温シールした際のシール強度が上がり、上がったシール強度の温度依存が広範な温度領域（例えば１００〜１５０℃）にわたり低く抑えられるので、従来よりシール強度の高いピーラブルシール部を安定的に形成することが可能になる。また、高温領域でロックシールするときのシール強度が大きく損なわれることもない。
【００２６】
（Ａ）アイオノマー
本発明の高分子組成物は、エチレン・α，β−不飽和カルボン酸共重合体と、エチレン・α，β−不飽和カルボン酸・α，β−不飽和カルボン酸エステル３元重合体（以下、単に「本発明における３元共重合体」ともいう。）とを含むアイオノマーの少なくとも１種を含有する。本発明におけるアイオノマーは、少なくとも、エチレン・α，β−不飽和カルボン酸共重合体の１種又は２種以上と、本発明における３元共重合体の１種又は２種以上とが金属イオンで架橋されてなるものである。
【００２７】
アイオノマーを構成する「エチレン・α，β−不飽和カルボン酸共重合体」は、エチレンとα，β−不飽和カルボン酸から選ばれるモノマーとを少なくとも共重合成分として共重合させた重合体であり、必要に応じて、不飽和カルボン酸以外のモノマーが共重合されてもよい。アイオノマーを構成するエチレン・α，β−不飽和カルボン酸共重合体は、低温シールされたピーラブルシール部のシール強度を従来以上に高め、そのシール強度を広い温度領域にわたり安定して得る点で、エチレンとα，β−不飽和カルボン酸共重合体との２元共重合体とするのが好ましい。
【００２８】
α，β−不飽和カルボン酸としては、例えば、アクリル酸、メタクリル酸、エタクリル酸、イタコン酸、無水イタコン酸、フマル酸、クロトン酸、マレイン酸、無水マレイン酸、マレイン酸モノエステル（マレイン酸モノメチル、マレイン酸モノエチル等）、無水マレイン酸モノエステル（無水マレイン酸モノメチル、無水マレイン酸モノエチル等）等の炭素数４〜８の不飽和カルボン酸等、及びこれらの１価金属の塩（例えば、リチウム、カリウム、ナトリウム等）又は多価金属の塩（例えば、マグネシウム、カルシウム、亜鉛等）などが挙げられる。
中でも、アクリル酸、メタクリル酸、マレイン酸、無水マレイン酸、マレイン酸モノエステル、無水マレイン酸モノエステル、及びこれらの１価もしくは多価金属の塩が好ましく、アクリル酸又はメタクリル酸、及びこれらの１価もしくは多価金属の塩が特に好ましい。
【００２９】
エチレン・α，β−不飽和カルボン酸共重合体の具体例としては、エチレン・アクリル酸共重合体、エチレン・メタクリル酸共重合体等、又はこれらのアイオノマー（例えばＮａ，Ｚｎアイオノマー；金属イオンの詳細は後述する。）などが挙げられる。また、エチレン・α，β−不飽和カルボン酸共重合体の市販品として、例えば、三井・デュポンポリケミカル社製の商品名ハイミランシリーズ、商品名ニュクレルシリーズ、米国デュポン社製の商品名サーリンシリーズ等を使用することができる。
【００３０】
エチレン・α，β−不飽和カルボン酸共重合体中におけるα，β−不飽和カルボン酸に由来する構成単位の重合比率（質量比）は、１〜２５質量％が好ましく、より好ましくは２〜２０質量％である。α，β−不飽和カルボン酸の共重合比は、１質量％以上、好ましくは２質量％以上であると、低温シール性の点で有利である。
【００３１】
エチレン・α，β−不飽和カルボン酸共重合体のメルトフローレートは、０．０１〜５００ｇ/１０分の範囲が好ましく、特に０．１〜１００ｇ／１０分、更には０．５〜６０ｇ／１０分が好ましい。メルトフローレートが前記範囲内であると、フィルム成形性の点で有利である。
【００３２】
アイオノマーを構成する「エチレン・α，β−不飽和カルボン酸・α，β−不飽和カルボン酸エステル３元重合体」（本発明における３元共重合体）は、エチレンと、α，β−不飽和カルボン酸から選ばれるモノマーと、α，β−不飽和カルボン酸エステルから選ばれるモノマーとを少なくとも共重合成分として共重合させた重合体であり、必要に応じて、本発明の目的が阻害されない範囲で他のモノマーが共重合されてもよい。
【００３３】
本発明における３元共重合体の共重合成分として共重合されるα，β−不飽和カルボン酸は、前記（Ａ）エチレン・α，β−不飽和カルボン酸共重合体における場合のα，β−不飽和カルボン酸と同義であり、不飽和カルボン酸の塩も含まれる。また、α，β−不飽和カルボン酸の例示及び好ましい態様等についても、前記（Ａ）エチレン・α，β−不飽和カルボン酸共重合体における場合のα，β−不飽和カルボン酸と同様である。
【００３４】
本発明における３元共重合体中におけるα，β−不飽和カルボン酸に由来する構成単位の重合比率（質量比）は、１〜２５質量％が好ましく、より好ましくは２〜２０質量％である。また、本発明における３元共重合体中におけるα，β−不飽和カルボン酸エステルに由来する構成単位の重合比率（質量比）は、１〜２５質量％が好ましく、より好ましくは２〜２０質量％である。
【００３５】
また、本発明における３元共重合体の共重合成分として共重合される「α，β−不飽和カルボン酸エステル」は、前記α，β−不飽和カルボン酸のエステルを挙げることができ、好ましくは前記α，β−不飽和カルボン酸の炭素数２〜５の低級アルキルエステル、更に好ましくは前記α，β−不飽和カルボン酸のイソブチルやｎ−ブチルなどの炭素数４のアルキルエステルが好ましい。
具体的には、アクリル酸メチル、アクリル酸エチル、アクリル酸イソプロピル、アクリル酸イソブチル、アクリル酸ｎ−ブチル、アクリル酸イソオクチル、メタクリル酸メチル、メタクリル酸イソブチル、マレイン酸ジメチル等のエステル化合物が挙げられる。中でも、アクリル酸メチル、アクリル酸エチル、アクリル酸イソプロピル、アクリル酸イソブチル、アクリル酸ｎ−ブチル、メタクリル酸メチル、メタクリル酸イソブチルなどのアクリル酸又はメタクリル酸の低級アルキルエステル（炭素数２〜５）が好ましい。更には、アクリル酸又はメタクリル酸のｎ−ブチルエステルやイソブチルエステルが好ましく、中でも、アクリル酸の炭素数４のアルキルエステルが好ましく、特にイソブチルエステルが好ましい。
【００３６】
更に、アイオノマー中におけるα，β−不飽和カルボン酸エステルに由来する構成単位の重合比率（質量比）は、アイオノマーの全質量に対して、１〜４．５質量％とする。α，β−不飽和カルボン酸エステルに由来の構成単位の比率が４．５質量％を超えると、過剰な柔軟性とベトツキにより製袋性が悪化し、また、シール強度が低下傾向を示し、広範な温度領域において所定範囲のシール強度を安定して得られない。なお、重合比率１質量％以上は、α，β−不飽和カルボン酸エステルに由来する構成単位を積極的に含有することを示し、重合比率が１質量％未満では、α，β−不飽和カルボン酸エステルによる効果が乏しく、ピーラブルシールが可能な温度領域は狭い。
【００３７】
中でも、α，β−不飽和カルボン酸エステル由来の構成単位の前記重合比率（質量比）は、広い温度領域において低温シール（ピーラブルシール）時に所望の安定したシール強度を得る観点から、アイオノマーの全質量に対し、好ましくは２〜４質量％であり、より好ましくは３〜４質量％である。
【００３８】
本発明におけるアイオノマーは、少なくとも前記エチレン・α，β−不飽和カルボン酸共重合体及び前記本発明における３元共重合体とこれらを中和する金属イオンとを含み、これら分子鎖間で分子側鎖に存在するカルボン酸基が金属イオンによって架橋された構造になっている。金属イオンとしては、リチウム、ナトリウム、カリウム、セシウムなどの１価金属イオン、マグネシウム、カルシウム、ストロンチウム、バリウム、銅、亜鉛などの２価金属イオン、アルミニウム、鉄などの３価金属イオン等が挙げられる。中でも、金属イオンは、シール部のシール性に優れる点で、ナトリウム、亜鉛が好ましい。
【００３９】
アイオノマーの中和度は、１０％以上であるのが好ましい。アイオノマーの中和度は、好ましくは１０〜４０％であり、特には１０〜２５％であり、更に好ましくは１０〜２０％である。中和度は、１０％以上であると、ヒートシール部の強度を高めることができ、４０％以下であると、成形時の流動性の点で有利である。
【００４０】
本発明における３元共重合体のメルトフローレート（ＭＦＲ）は、０．０１〜５００ｇ／１０分の範囲が好ましく、特に０．１〜１００ｇ／１０分、更には０．５〜６０ｇ／１０分が好ましい。
【００４１】
アイオノマーは、本発明における３元共重合体として、メルトフローレート（ＭＦＲ）が異なる２種又は３種以上の３元共重合体を含み、この場合のいずれか２種の３元共重合体の組み合わせのうち、ＭＦＲの高い側の３元共重合体のＭＦＲ値（高ＭＦＲ）と、ＭＦＲの低い側の３元共重合体のＭＦＲ値（低ＭＦＲ）との間のＭＦＲの比（高ＭＦＲ／低ＭＦＲ）を２〜５の範囲とした場合が好ましい。ＭＦＲの前記比が２〜５である２種の３元共重合体を含むと、低温シールされたピーラブルシール部において、従来以上に高いシール強度（例えば５〜１０Ｎ／１５ｍｍ）を、その温度依存を抑えて広い温度領域（例えば１００〜１５０℃）においてより安定して得ることができる。高ＭＦＲ／低ＭＦＲの比は、３〜４の範囲がより好ましい。
【００４２】
ＭＦＲを対比する２種の３元共重合体において、ＭＦＲの高い側の３元共重合体のＭＦＲ値（高ＭＦＲ）としては、２０〜６０ｇ／１０分、好ましくは３０〜５０ｇ／１０分の範囲であり、更に好ましくは３０〜４０ｇ／１０分の範囲である。この範囲にあると、ピールシール強度の向上に効果的である。
この場合、ＭＦＲの低い側の３元共重合体のＭＦＲ値（低ＭＦＲ）は、１〜３０ｇ／１０分の範囲が好ましい。
上記した２種の３元共重合体の組み合わせのうち、前記ＭＦＲの比（高ＭＦＲ／低ＭＦＲ）が３〜４の範囲であって、かつＭＦＲの高い側の３元共重合体のＭＦＲ値（高ＭＦＲ）が３０〜４０ｇ／１０分の範囲である場合が、ピールシール強度の向上の点で効果的である。
【００４３】
本発明の高分子組成物の調製に用いるアイオノマーは、(1)本発明における３元重合体及びエチレン・α，β−不飽和カルボン酸共重合体（いずれもアイオノマーを含まない）と金属化合物とを用いて得られるもののほか、(2)本発明における３元重合体（アイオノマーを含まない）とエチレン・α，β−不飽和カルボン酸共重合体のアイオノマーとの混合、(3)本発明における３元重合体のアイオノマーとエチレン・α，β−不飽和カルボン酸共重合体のアイオノマーとの混合、(4)エチレン・α，β−不飽和カルボン酸共重合体（アイオノマーを含まない）と本発明における３元重合体のアイオノマーとの混合、(5) エチレン・α，β−不飽和カルボン酸共重合体及び本発明における３元重合体（いずれもアイオノマーを含まない）と本発明における３元重合体のアイオノマーとの混合、等により得られるものでもよい。
【００４４】
（Ｂ）プロピレン系重合体
本発明の高分子組成物は、プロピレン系重合体の少なくとも１種を含有する。プロピレン系重合体を含むことにより、低温でのピーラブルシールが可能な温度領域が拡がる。
【００４５】
プロピレン系重合体としては、例えば、プロピレン単独重合体、及びプロピレンと他のモノマーとの共重合によるプロピレン系共重合体からなる群より選ばれる高結晶性の重合体を挙げることができる。
【００４６】
前記プロピレン系共重合体としては、例えば、プロピレンとエチレン及び／又はα−オレフィン（好ましくは炭素数４〜８）とのランダム、ブロック、交互共重合体などが挙げられ、好ましくは、フィルム成形性に優れ柔軟性のあるランダム共重合体が好適である。
【００４７】
プロピレン系重合体のＭＦＲ（２３０℃、荷重条件２．１６Ｋｇ）は、０．５〜１００ｇ／１０分が好ましく、特に好ましくは１〜５０ｇ／１０分であり、更には１〜２０ｇ／１０分が好ましい。
【００４８】
本発明の高分子組成物の形態としては、本発明の効果がより奏される点で、下記（１）〜（３）の組み合わせ態様が好ましい。
（１）前記（Ａ）がエチレン・（メタ）アクリル酸共重合体及びエチレン・（メタ）アクリル酸・（メタ）アクリル酸エステル３元重合体からなるＺｎアイオノマーであって、前記（Ｂ）がプロピレン・エチレン共重合体である組み合わせ。
（２）前記（Ａ）が、エチレン・（メタ）アクリル酸共重合体、３０＜ＭＦＲ≦５０のエチレン・（メタ）アクリル酸・（メタ）アクリル酸エステル３元重合体、及び１≦ＭＦＲ≦３０のエチレン・（メタ）アクリル酸・（メタ）アクリル酸エステル３元重合体からなり、ＭＦＲ比（高ＭＦＲ／低ＭＦＲ）が２〜５であるＺｎアイオノマーであって、前記（Ｂ）がプロピレン・エチレン共重合体である組み合わせ。
（３）更には、上記（１）〜（２）において、ピールシール強度の点で、前記ＭＦＲの比（高ＭＦＲ／低ＭＦＲ）が３〜４あって、前記（Ｂ）のＭＦＲが０．５〜１００ｇ／１０分である場合が好ましい。
【００４９】
本発明の高分子組成物において、アイオノマーの含有量を高分子組成物１００質量部に対して８５〜９５質量部の範囲とし、プロピレン系重合体の含有量を高分子組成物１００質量部に対して５〜１５質量部の範囲とすることが好ましい。本発明においては、この混合比率のもとでのピーラブルシール時のシール強度の向上及びその強度が得られる温度領域の拡大を図ることが可能である。すなわち、アイオノマーとプロピレン系重合体との混合割合が上記の関係にある場合に、高温でのロックシールを高強度に保つと共に、低温でのピーラブルシール時において安定した従来以上のシール強度を得る。
詳細には、アイオノマーの含有量が８５質量部以上であるか又はプロピレン系重合体の含有量が１５質量部以下である場合、シール強度（特に高温でのロックシール時のシール強度）が良好であり、ピーラブルシール部では易開封性とシール強度とのバランスがとれる。逆に、アイオノマーの含有量が９５質量部以下であるか又は５質量部以上である場合、相対的にプロピレン系重合体の含有量が少なくなりすぎず、ピーラブルシール部での易開封性を保ち、ピーラブルシールが可能な温度領域が狭くなるのが回避される。
上記の中でも、アイオノマーの含有量を高分子組成物１００質量部に対して９０〜９５質量部の範囲とし、プロピレン系重合体の含有量を高分子組成物１００質量部に対して１０〜５質量部の範囲とすることが好ましい。
【００５０】
本発明の高分子組成物には、前記成分に加え、さらに必要に応じて、本発明の効果を損なわない範囲で、酸化防止剤、耐候安定剤、滑剤、防雲剤などの添加剤を添加してもよい。また、ポリオレフィン樹脂を加えてもよく、ピーラブルシール性とロックシール性とのバランスを調整することができる。ポリオレフィン樹脂としては、高密度ポリエチレン、低密度ポリエチレン等のエチレン系重合体及び共重合体、ポリブテン、及びその他オレフィン系（共）重合体、並びにこれらのポリマーブレンド等を挙げることができる。
【００５１】
本発明の高分子組成物の調製は、少なくとも前記（Ａ）アイオノマーと前記（Ｂ）プロピレン系重合体とを同時に又は逐次にドライブレンド又はメルトブレンドすることにより行なえる。ドライブレンドによる場合は、成形機中で（Ａ）及び（Ｂ）の双方が溶融可塑化されて均一に溶融混合される。メルトブレンドによる場合は、単軸押出機、２軸押出機、バンバリーミキサーなどの各種ミキサー、ロール、各種ニーダーなどを用いて溶融混合される。混合性の点では、メルトブレンドが好ましい。混合順序には、特に制限はない。
【００５２】
本発明の高分子組成物は、ポリエチレンテレフタレート等のポリエステル、ポリアミド、ポリ塩化ビニリデン、エチレン−酢酸ビニル共重合体ケン化物、ポリスチレン、ポリブテン、ポリプロピレン、ポリエチレン、紙、アルミニウム箔、金属蒸着フィルム等の各種基材にシール材として付与して使用することができる。基材上には、接着剤を介して付与してもよいし、基材表面に直接付与してもよい。接着剤としては、高圧法ポリエチレン等のエチレン系樹脂や、ポリエステルポリオールあるいは２官能以上のイソシアネート化合物により鎖伸長を施したポリエステルウレタンポリオールのいずれかの単体又はその混合物に架橋剤を配合して得られる接着剤組成物等の公知のアンカーコート剤を選択することができる。
【００５３】
本発明の高分子組成物を基材に付与する方法を以下に例示する。以下の方法は、組み合わせて適用してもよい。
（１）熱融着法
本発明の高分子組成物を予めフィルム状に成形し、この成形物を基材上に接着剤を介して載せて熱圧着することにより、あるいは基材又は成形物の少なくとも一方の表面に共押出法、押出被覆法等により予め接着剤を積層した後に熱圧着する方法である。
（２）サンドイッチラミネーション法
本発明の高分子組成物を予めフィルム状に成形し、この成形物と基材とをＴ−ダイ法等による接着剤の溶融膜を介して貼り合わせる方法である。
（３）共押出法
基材樹脂と本発明の高分子組成物を、あるいは基材樹脂と接着剤と本発明の高分子組成物とを共押出成形法により積層する方法である。
（４）接着剤を用いた圧着・接着法
本発明の高分子組成物を予めフィルム状の成形体とし、この成形体又は基材の一方又は双方に接着剤を塗布して圧着、接着する方法である。
【００５４】
なお、本発明の高分子組成物を付与する基材の表面は、接着力を向上させるために、例えばコロナ放電処理等の公知の表面処理を予め施してもよい。
【実施例】
【００５５】
以下、本発明を実施例により更に具体的に説明するが、本発明はその主旨を越えない限り、以下の実施例に限定されるものではない。【００５６】
（実施例１）
−高分子組成物の調製−
下記組成の成分を用い、単軸押出機（４０ｍｍφ、先端ダルメージスクリュ）により、樹脂温度１７０℃、スクリュ回転数５０ｒｐｍの条件にて溶融混練し、ＭＦＲ４．８ｇ／１０分の高分子組成物を調製した。配合及び得られた高分子組成物の詳細を下記表１〜表２に示す。ただし、下記表２において、ＭＡＡ量は、高分子組成物中のアイオノマー（高分子組成物からプロピレン共重合体を除いたもの）に対する割合である。ＩＢＡ量は、高分子組成物中のアイオノマー（高分子組成物からプロピレン共重合体を除いたもの）に対する割合である。中和度は、高分子組成物中のアイオノマー（高分子組成物からプロピレン共重合体を除いたもの）中の酸基の中和度である。【００５７】
<組成>
・アイオノマー１
エチレン・メタクリル酸共重合体［メタクリル酸含量１２％（質量比）］の亜鉛アイオノマー〔中和度３６％、ＭＦＲ（１９０℃、２１６０ｇ荷重）１．５ｇ／１０分〕
・アイオノマー２
エチレン・メタクリル酸・アクリル酸イソブチル共重合体［メタクリル酸含量１０％（質量比）、アクリル酸イソブチル含量１０％（質量比）］の亜鉛アイオノマー〔中和度７０％、ＭＦＲ（１９０℃、２１６０ｇ荷重）１．０ｇ／１０分〕
・ＥＭＡＡ１
エチレン・メタクリル酸・アクリル酸イソブチル共重合体〔メタクリル酸含量１１％（質量比）、アクリル酸イソブチル含量８％（質量比）、ＭＦＲ（１９０℃、２１６０ｇ荷重）１０．０ｇ／１０分〕
・ＥＭＡＡ２
エチレン・メタクリル酸・アクリル酸イソブチル共重合体〔メタクリル酸含量１０％（質量比）、アクリル酸イソブチル含量１０％（質量比）、ＭＦＲ（１９０℃、２１６０ｇ荷重）３５．０ｇ／１０分〕
・ＥＭＡＡ３
エチレン・メタクリル酸共重合体〔メタクリル酸含量１１％（質量比）、ＭＦＲ（１９０℃、２１６０ｇ荷重）８．０ｇ／１０分〕
・  ＥＭＡＡ４
エチレン・メタクリル酸共重合体〔メタクリル酸含量１０％（質量比）、ＭＦＲ（１９０℃、２１６０ｇ荷重）３５．０ｇ／１０分〕
・Ｆ２１９ＤＡ
プロピレン・エチレンランダム共重合体〔ＭＦＲ（２３０℃、２１６０ｇ荷重）８．０ｇ／１０分、密度９１０ｋｇ／ｍ３、商品名：プライムポリプロＦ２１９ＤＡ、プライムポリマー（株）製〕【００５８】
−インフレフィルムの作製−
得られた高分子組成物を、樹脂温度１７０℃の条件にて５０ｍｍφインフレーション成形機を用いて厚み５０μｍのインフレフィルム（以下、インフレフィルム(50)と略記する。）を成形した。インフレフィルム(50)の片面には、コロナ放電処理を施した。【００５９】
−評価−
続いて、１２μｍ厚のポリエチレンテレフタレート〔ＰＥＴ(12)〕／１５μｍ厚のポリエチレン〔ＰＥ(15)〕の積層基材を用意し、そのＰＥ(15)の上に前記インフレフィルムを別のＰＥ(15)を介して載せ、６５ｍｍφラミネーター（温度３１５℃）でサンドラミネーション加工することにより、ＰＥＴ(12)／ＰＥ(30)／インフレフィルム(50)のサンプル１を得た。なお、ＰＥ(30)は、３０μｍ厚のフィルム状ポリエチレンを表す。【００６０】
得られたサンプル１を用い、インフレフィルム(50)をシール層として、該シール層面同士を重ねてヒートシーラー（実圧０．２ＭＰａ、シール時間０．５秒）でヒートシールを行なった。そして、ヒートシール部を引張試験機を用いて剥離し、剥離時の剥離強度をシール強度として測定した。測定結果を図１に示す。【００６１】
（比較例１）
実施例１において、「高分子組成物の調製」に用いた組成中の各成分を下記表１〜表２に示すように変更したこと以外は、実施例１と同様にして、厚み５０μｍインフレフィルムを成形し、ヒートシールを行なった後、実施例１と同様に測定した。測定結果を図１に示す。【００６２】
（実施例２、比較例２）
実施例１において、「高分子組成物の調製」に用いた組成中の各成分を下記表１〜表２に示すように変更したこと以外は、実施例１と同様にして、厚み３０μｍのインフレフィルムを成形し、ヒートシールを行なった後、実施例１と同様に測定した。測定結果を図１に示す。【００６３】
（実施例３）
実施例１において、「高分子組成物の調製」に用いた組成中の各成分を下記表１〜表２に示すように変更したこと以外は、実施例１と同様にして、厚み５０μｍのインフレフィルムを成形し、ヒートシールを行なった後、実施例１と同様に測定した。測定結果を図１に示す。【００６４】
（比較例３）
実施例１において、「高分子組成物の調製」に用いた組成中の各成分を下記表１〜表２に示すように変更したこと以外は、実施例１と同様にして、厚み５０μｍのインフレフィルムを成形し、ヒートシールを行なった後、実施例１と同様に測定した。測定結果を図１に示す。【００６５】
【表１】
2009145235.tif 000003
【００６６】
【表２】
2009145235.tif 000004
【００６７】
図１に示すように、実施例１〜３では、高温領域でロックシールした際に高いシール強度が確保されており、さらに低温領域でピーラブルシールする際には、比較例１に比べて、シール強度の高いピーラブルシール部を形成することができ、しかも高いシール強度を広い温度領域にわたって得ることができた。特に、ＭＦＲの異なる２種の３元共重合体を用いた実施例１及び３は、１種のみとした実施例２（ピーラブルシール可能な温度域≒１２０〜１５０℃）に比べ、ピーラブルシールが可能な温度範囲をより広げることができた（ピーラブルシール可能な温度域≒１２０〜１７０℃）。これにより、従来以上にシール強度の高いピーラブルシール部を安定的に形成することができた。
比較例１では、α，β−不飽和カルボン酸エステルに由来する構成単位の質量が多すぎるため、シール強度の高い部分と低い部分を有する階段状の二段階曲線を示すが、シール強度の低い部分でのシール強度が低くなりすぎ、イージーピール性が求められる用途が制限される。
なお、比較例２では、低温領域で実施例よりシール強度が高いものの、温度によるシール強度の変化が顕著で一定せず、安定したピーラブルシール部が得られなかった。即ち、シール強度の低い部分から高い部分まで温度とともに変化するため、所望のシール強度を得るためのヒートシール温度範囲が極めて狭く、生産性に劣っていた。また、実施例２及び比較例２の１８０〜１９０℃の範囲は、界面剥離せずにシール部破壊が生じやすかった。
比較例３では、シール強度の高い部分と低い部分を有する階段状の二段階曲線を示すが、高温領域でロックシールしたときのシール強度が低くなりすぎ、また低温領域でのシール強度も低いので、ロックシール性とイージーピール性が求められる用途が制限される。【００６８】
日本出願２００８−１４３４６２の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
2009145235.tif 000005
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
（Ａ）エチレン・α，β−不飽和カルボン酸共重合体及びエチレン・α，β−不飽和カルボン酸・α，β−不飽和カルボン酸エステル３元重合体を含むアイオノマーと、（Ｂ）プロピレン系重合体とを含有し、前記α，β−不飽和カルボン酸エステルに由来する構成単位の質量が、前記（Ａ）アイオノマーの全質量の１〜４．５質量％である高分子組成物。
【請求項２】
前記（Ａ）アイオノマーの含有量が組成物１００質量部に対して８５〜９５質量部であり、かつ前記（Ｂ）プロピレン系重合体の含有量が組成物１００質量部に対して５〜１５質量部である請求項１に記載の高分子組成物。
【請求項３】
前記アイオノマー中の酸基の中和度が、１０〜４０％である請求項１又は請求項２に記載の高分子組成物。
【請求項４】
前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである請求項１〜請求項３のいずれか１項に記載の高分子組成物。
【請求項５】
前記エチレン・α，β−不飽和カルボン酸・α，β−不飽和カルボン酸エステル３元重合体として、メルトフローレート（ＭＦＲ）の異なる少なくとも２種の３元重合体を含有し、前記３元重合体から選択された２種の３元重合体のＭＦＲの比（高ＭＦＲ／低ＭＦＲ）が２〜５である請求項１〜請求項４のいずれか１項に記載の高分子組成物。
【請求項６】
前記２種の３元重合体のうち、ＭＦＲの高い一方の３元重合体のＭＦＲ値が２０〜６０である請求項５に記載の高分子組成物。
【請求項７】
前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる請求項６に記載の高分子組成物。
【請求項８】
前記３元重合体を構成するα，β−不飽和カルボン酸エステルが、アクリル酸の炭素数４のアルキルエステルである請求項７に記載の高分子組成物。
【請求項９】
前記α，β−不飽和カルボン酸エステルに由来する構成単位の質量が、前記（Ａ）アイオノマーの全質量の２〜４質量％である請求項１〜請求項８のいずれか１項に記載の高分子組成物。
【請求項１０】
前記（Ａ）アイオノマーが、エチレン・（メタ）アクリル酸共重合体、メルトフローレート（ＭＦＲ）が３０超５０以下のエチレン・（メタ）アクリル酸・（メタ）アクリル酸エステル３元重合体、及びＭＦＲが１以上３０以下のエチレン・（メタ）アクリル酸・（メタ）アクリル酸エステル３元重合体からなり、ＭＦＲ比（高ＭＦＲ／低ＭＦＲ）が２〜５であるＺｎアイオノマーであって、前記（Ｂ）プロピレン系重合体がプロピレン・エチレン共重合体である請求項１〜請求項９のいずれか１項に記載の高分子組成物。
【請求項１１】
前記ＭＦＲ比（高ＭＦＲ／低ＭＦＲ）が３〜４あって、前記（Ｂ）プロピレン系重合体のＭＦＲが０．５〜１００ｇ／１０分である請求項１０に記載の高分子組成物。
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
（Ａ）エチレン・α，β−不飽和カルボン酸共重合体及びメルトフローレート（ＭＦＲ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であるアイオノマーと、（Ｂ）プロピレン系重合体とを含有し、前記α，β−不飽和カルボン酸エステルに由来する構成単位の質量が、前記（Ａ）アイオノマーの全質量の１〜４．５質量％である高分子組成物。
【請求項２】
前記（Ａ）アイオノマーの含有量が組成物１００質量部に対して８５〜９５質量部であり、かつ前記（Ｂ）プロピレン系重合体の含有量が組成物１００質量部に対して５〜１５質量部である請求項１に記載の高分子組成物。
【請求項３】
前記アイオノマー中の酸基の中和度が、１０〜４０％である請求項１又は請求項２に記載の高分子組成物。
【請求項４】
前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである請求項１〜請求項３のいずれか１項に記載の高分子組成物。
【請求項５】
前記２種の３元重合体のうち、ＭＦＲの高い一方の３元重合体のＭＦＲ値が２０〜６０である請求項１〜請求項４のいずれか１項に記載の高分子組成物。
【請求項６】
前記２種の３元重合体のうち、ＭＦＲの高い一方の３元共重合体のＭＦＲ値が３０〜４０であり、ＭＦＲの低い他方の３元共重合体のＭＦＲ値が１〜３０である請求項１〜請求項５のいずれか１項に記載の高分子組成物。
【請求項７】
前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる請求項５又は請求項６に記載の高分子組成物。
【請求項８】
前記３元重合体を構成するα，β−不飽和カルボン酸エステルが、アクリル酸の炭素数４のアルキルエステルである請求項７に記載の高分子組成物。
【請求項９】
前記α，β−不飽和カルボン酸エステルに由来する構成単位の質量が、前記（Ａ）アイオノマーの全質量の２〜４質量％である請求項１〜請求項８のいずれか１項に記載の高分子組成物。
【請求項１０】
前記（Ａ）アイオノマーが、エチレン・（メタ）アクリル酸共重合体、メルトフローレート（ＭＦＲ）が３０超５０以下のエチレン・（メタ）アクリル酸・（メタ）アクリル酸エステル３元重合体、及びＭＦＲが１以上３０以下のエチレン・（メタ）アクリル酸・（メタ）アクリル酸エステル３元重合体からなり、ＭＦＲ比（高ＭＦＲ／低ＭＦＲ）が２〜５であるＺｎアイオノマーであって、前記（Ｂ）プロピレン系重合体がプロピレン・エチレン共重合体である請求項１〜請求項９のいずれか１項に記載の高分子組成物。
【請求項１１】
前記ＭＦＲ比（高ＭＦＲ／低ＭＦＲ）が３〜４あって、前記（Ｂ）プロピレン系重合体のＭＦＲが０．５〜１００ｇ／１０分である請求項１０に記載の高分子組成物。
【手続補正２】
【補正対象書類名】明細書
【補正対象項目名】００１４
【補正方法】変更
【補正の内容】
【００１４】
前記課題を達成するための具体的手段は以下の通りである。即ち、本発明は、
＜１＞  （Ａ）エチレン・α，β−不飽和カルボン酸共重合体及びメルトフローレート（ＭＦＲ；１９０℃、荷重２．１６Ｋｇ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であるアイオノマーと、（Ｂ）プロピレン系重合体とを含有し、前記α，β−不飽和カルボン酸エステルに由来する構成単位の質量が、前記（Ａ）アイオノマーの全質量の１〜４．５質量％である高分子組成物である。
前記＜１＞に記載の高分子組成物は、前記（Ａ）アイオノマーの含有量が高分子組成物１００質量部に対して８５〜９５質量部であり、かつ前記（Ｂ）プロピレン系重合体が高分子組成物１００質量部に対して５〜１５質量部であることが好ましい。
【手続補正３】
【補正対象書類名】明細書
【補正対象項目名】００１７
【補正方法】変更
【補正の内容】
【００１７】
なお、本発明における「ＭＦＲ」は、ＪＩＳ Ｋ ７２１０−１９９９に準拠し、１９０℃又は２３０℃、荷重２１６０ｇにて測定される値である。以下、同様である。
【手続補正４】
【補正対象書類名】明細書
【補正対象項目名】００１８
【補正方法】変更
【補正の内容】
【００１８】
＜４＞  前記２種の３元重合体のうち、ＭＦＲの高い一方の３元重合体のＭＦＲ値が２０〜６０である前記＜１＞〜前記＜３＞のいずれか１つに記載の高分子組成物である。
【手続補正５】
【補正対象書類名】明細書
【補正対象項目名】００１９
【補正方法】変更
【補正の内容】
【００１９】
＜５＞  前記２種の３元重合体のうち、ＭＦＲの高い一方の３元共重合体のＭＦＲ値が３０〜４０であり、ＭＦＲの低い他方の３元共重合体のＭＦＲ値が１〜３０である前記＜１＞〜前記＜４＞のいずれか１つに記載の高分子組成物である。
＜６＞  前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる前記＜４＞又は前記＜５＞に記載の高分子組成物である。
前記＜４＞に記載の高分子組成物は、３元重合体を構成するα，β−不飽和カルボン酸エステルが、アクリル酸の炭素数４のアルキルエステルであることが好ましい。
【手続補正６】
【補正対象書類名】明細書
【補正対象項目名】００２４
【補正方法】変更
【補正の内容】
【００２４】
以下、本発明の高分子組成物について詳細に説明する。
本発明の高分子組成物は、（Ａ）エチレン・α，β−不飽和カルボン酸共重合体及びメルトフローレート（ＭＦＲ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であるアイオノマー（好ましくは高分子組成物１００質量部に対して８５〜９５質量部）と、（Ｂ）プロピレン系重合体（好ましくは高分子組成物１００質量部に対して５〜１５質量部）とを含有し、前記（Ａ）におけるα，β−不飽和カルボン酸エステルに由来する構成単位の質量比をアイオノマーの全質量に対して１〜４．５質量％の範囲に調整して構成したものである。
【手続補正７】
【補正対象書類名】明細書
【補正対象項目名】００２６
【補正方法】変更
【補正の内容】
【００２６】
（Ａ）アイオノマー
本発明の高分子組成物は、エチレン・α，β−不飽和カルボン酸共重合体と、メルトフローレート（ＭＦＲ）の異なる少なくとも２種のエチレン・α，β−不飽和カルボン酸・α，β−不飽和カルボン酸エステル３元重合体（以下、単に「本発明における３元共重合体」ともいう。）とを含むアイオノマーの少なくとも１種を含有する。アイオノマーにおいて、前記３元重合体から選択された２種の３元重合体のＭＦＲの比（高ＭＦＲ／低ＭＦＲ）は２〜５である。本発明におけるアイオノマーは、少なくとも、エチレン・α，β−不飽和カルボン酸共重合体の１種又は２種以上と、本発明における３元共重合体の２種以上とが金属イオンで架橋されてなるものである。
【手続補正８】
【補正対象書類名】明細書
【補正対象項目名】００４１
【補正方法】変更
【補正の内容】
【００４１】
アイオノマーは、本発明における３元共重合体として、メルトフローレート（ＭＦＲ）が異なる２種又は３種以上の３元共重合体を含み、この場合のいずれか２種の３元共重合体の組み合わせのうち、ＭＦＲの高い側の３元共重合体のＭＦＲ値（高ＭＦＲ）と、ＭＦＲの低い側の３元共重合体のＭＦＲ値（低ＭＦＲ）との間のＭＦＲの比（高ＭＦＲ／低ＭＦＲ）を２〜５の範囲とする。ＭＦＲの前記比が２〜５である２種の３元共重合体を含むと、低温シールされたピーラブルシール部において、従来以上に高いシール強度（例えば５〜１０Ｎ／１５ｍｍ）を、その温度依存を抑えて広い温度領域（例えば１００〜１５０℃）においてより安定して得ることができる。高ＭＦＲ／低ＭＦＲの比は、３〜４の範囲がより好ましい。
【手続補正９】
【補正対象書類名】明細書
【補正対象項目名】００６２
【補正方法】変更
【補正の内容】
【００６２】
（参考例２、比較例２）
実施例１において、「高分子組成物の調製」に用いた組成中の各成分を下記表１〜表２に示すように変更したこと以外は、実施例１と同様にして、厚み３０μｍのインフレフィルムを成形し、ヒートシールを行なった後、実施例１と同様に測定した。測定結果を図１に示す。
【手続補正１０】
【補正対象書類名】明細書
【補正対象項目名】００６５
【補正方法】変更
【補正の内容】
【００６５】
【表１】
2009145235.tif 000006
【手続補正１１】
【補正対象書類名】明細書
【補正対象項目名】００６６
【補正方法】変更
【補正の内容】
【００６６】
【表２】
2009145235.tif 000007
【手続補正１２】
【補正対象書類名】明細書
【補正対象項目名】００６７
【補正方法】変更
【補正の内容】
【００６７】
図１に示すように、実施例１、３では、高温領域でロックシールした際に高いシール強度が確保されており、さらに低温領域でピーラブルシールする際には、比較例１に比べて、シール強度の高いピーラブルシール部を形成することができ、しかも高いシール強度を広い温度領域にわたって得ることができた。特に、ＭＦＲの異なる２種の３元共重合体を用いた実施例１及び３は、１種のみとした参考例２（ピーラブルシール可能な温度域≒１２０〜１５０℃）に比べ、ピーラブルシールが可能な温度範囲をより広げることができた（ピーラブルシール可能な温度域≒１２０〜１７０℃）。これにより、従来以上にシール強度の高いピーラブルシール部を安定的に形成することができた。
比較例１では、α，β−不飽和カルボン酸エステルに由来する構成単位の質量が多すぎるため、シール強度の高い部分と低い部分を有する階段状の二段階曲線を示すが、シール強度の低い部分でのシール強度が低くなりすぎ、イージーピール性が求められる用途が制限される。
なお、比較例２では、低温領域で実施例よりシール強度が高いものの、温度によるシール強度の変化が顕著で一定せず、安定したピーラブルシール部が得られなかった。即ち、シール強度の低い部分から高い部分まで温度とともに変化するため、所望のシール強度を得るためのヒートシール温度範囲が極めて狭く、生産性に劣っていた。また、参考例２及び比較例２の１８０〜１９０℃の範囲は、界面剥離せずにシール部破壊が生じやすかった。
比較例３では、シール強度の高い部分と低い部分を有する階段状の二段階曲線を示すが、高温領域でロックシールしたときのシール強度が低くなりすぎ、また低温領域でのシール強度も低いので、ロックシール性とイージーピール性が求められる用途が制限される。
【手続補正１３】
【補正対象書類名】図面
【補正対象項目名】図１
【補正方法】変更
【補正の内容】
【図１】
2009145235.tif 000008
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
（Ａ）エチレン・α，β−不飽和カルボン酸共重合体及びメルトフローレート（ＭＦＲ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であり、酸基の中和度が１０〜４０％であるアイオノマーと、
（Ｂ）プロピレン系重合体と、
を含有し、前記α，β−不飽和カルボン酸エステルに由来する構成単位の質量が、前記（Ａ）アイオノマーの全質量の１〜４．５質量％であって、前記（Ａ）アイオノマーの含有量が組成物１００質量部に対して８５〜９５質量部であり、かつ前記（Ｂ）プロピレン系重合体の含有量が組成物１００質量部に対して５〜１５質量部である高分子組成物。
【請求項２】
前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである請求項１に記載の高分子組成物。
【請求項３】
前記２種の３元重合体のうち、ＭＦＲの高い一方の３元重合体のＭＦＲ値が２０〜６０である請求項１又は請求項２に記載の高分子組成物。
【請求項４】
前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる請求項３に記載の高分子組成物。
【請求項５】
前記３元重合体を構成するα，β−不飽和カルボン酸エステルが、アクリル酸の炭素数４のアルキルエステルである請求項４に記載の高分子組成物。
【請求項６】
前記α，β−不飽和カルボン酸エステルに由来する構成単位の質量が、前記（Ａ）アイオノマーの全質量の２〜４質量％である請求項１〜請求項５のいずれか１項に記載の高分子組成物。
【請求項７】
前記（Ｂ）プロピレン系重合体のＭＦＲが０．５〜１００ｇ／１０分である請求項１〜請求項６のいずれか１項に記載の高分子組成物。
【手続補正２】
【補正対象書類名】明細書
【補正対象項目名】００１４
【補正方法】変更
【補正の内容】
【００１４】
前記課題を達成するための具体的手段は以下の通りである。即ち、本発明は、
＜１＞  （Ａ）エチレン・α，β−不飽和カルボン酸共重合体及びメルトフローレート（ＭＦＲ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であり、酸基の中和度が１０〜４０％であるアイオノマーと、（Ｂ）プロピレン系重合体と、を含有し、前記α，β−不飽和カルボン酸エステルに由来する構成単位の質量が、前記（Ａ）アイオノマーの全質量の１〜４．５質量％であって、前記（Ａ）アイオノマーの含有量が組成物１００質量部に対して８５〜９５質量部であり、かつ前記（Ｂ）プロピレン系重合体の含有量が組成物１００質量部に対して５〜１５質量部である高分子組成物である。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
＜２＞  前記エチレン・α，β−不飽和カルボン酸・α，β−不飽和カルボン酸エステル３元重合体のα，β−不飽和カルボン酸エステルが、α，β−不飽和カルボン酸の炭素数２〜５の低級アルキルエステルである前記＜１＞に記載の高分子組成物である。
【手続補正５】
【補正対象書類名】明細書
【補正対象項目名】００１８
【補正方法】変更
【補正の内容】
【００１８】
＜３＞  前記２種の３元重合体のうち、ＭＦＲの高い一方の３元重合体のＭＦＲ値が２０〜６０である前記＜１＞又は前記＜２＞に記載の高分子組成物である。
【手続補正６】
【補正対象書類名】明細書
【補正対象項目名】００１９
【補正方法】変更
【補正の内容】
【００１９】
＜４＞  前記エチレン・α，β−不飽和カルボン酸共重合体及び前記３元重合体を構成するα，β−不飽和カルボン酸がアクリル酸及びメタクリル酸から選ばれ、前記３元重合体を構成するα，β−不飽和カルボン酸エステルが、アクリル酸の炭素数２〜５の低級アルキルエステル及びメタクリル酸の炭素数２〜５の低級アルキルエステルから選ばれる前記＜３＞に記載の高分子組成物である。
前記＜３＞に記載の高分子組成物は、３元重合体を構成するα，β−不飽和カルボン酸エステルが、アクリル酸の炭素数４のアルキルエステルであることが好ましい。
【手続補正７】
【補正対象書類名】明細書
【補正対象項目名】００２１
【補正方法】変更
【補正の内容】
【００２１】
前記（Ｂ）プロピレン系重合体のＭＦＲが０．５〜１００ｇ／１０分である場合がより好ましい。
【手続補正８】
【補正対象書類名】明細書
【補正対象項目名】００２４
【補正方法】変更
【補正の内容】
【００２４】
以下、本発明の高分子組成物について詳細に説明する。
本発明の高分子組成物は、（Ａ）エチレン・α，β−不飽和カルボン酸共重合体及びメルトフローレート（ＭＦＲ）の異なる少なくとも２種のエチレン・α，β−不飽和カルボン酸・α，β−不飽和カルボン酸エステル３元重合体を含み、前記３元重合体から選択された２種の３元重合体のＭＦＲの比（高ＭＦＲ／低ＭＦＲ）が２〜５であり、酸基の中和度が１０〜４０％であるアイオノマー（高分子組成物１００質量部に対して８５〜９５質量部）と、（Ｂ）プロピレン系重合体（高分子組成物１００質量部に対して５〜１５質量部）とを含有し、前記（Ａ）におけるα，β−不飽和カルボン酸エステルに由来する構成単位の質量比をアイオノマーの全質量に対して１〜４．５質量％の範囲に調整して構成したものである。
【国際調査報告】
2009145235.tif 000009
2009145235.tif 000010
2009145235.tif 000011
2009145235.tif 000012